(57)【特許請求の範囲】
【請求項１】
電子写真感光体の周囲に帯電手段、露光手段、現像手段及び転写手段を有し、該電子写真装置は該転写手段と該帯電手段の間に除電手段を有さない電子写真装置に用いられる、支持体上にフタロシアニン化合物を含有する電荷発生層及び電荷輸送層を有し、明部暗減衰率Ａと暗部暗減衰率Ｂが下記式（１）を満足する電子写真感光体の製造方法であって、
該電荷発生層を、水を含有する電荷発生層用塗布液を塗布することによって形成する工程を有し、
該電荷発生層用塗布液が、該電荷発生層用塗布液全質量に対して該水を１質量％以上３質量％未満含んでいる
ことを特徴とする電子写真感光体の製造方法。
１．０≦明部暗減衰率Ａ／暗部暗減衰率Ｂ≦１．７      （１）
Ａ＝（｜１周目の表面電位を明部電位とした電子写真感光体の２周目の帯電直後の表面電位｜−｜１周目の表面電位を明部電位とした電子写真感光体の２周目の帯電直後から１秒間暗所に放置した後の表面電位｜）／｜１周目の表面電位を明部電位とした電子写真感光体の２周目の帯電直後の表面電位｜
Ｂ＝（｜１周目の表面電位を暗部電位とした電子写真感光体の２周目の帯電直後の表面電位｜−｜１周目の表面電位を暗部電位とした電子写真感光体の２周目の帯電直後から１秒間暗所に放置した後の表面電位｜）／｜１周目の表面電位を暗部電位とした電子写真感光体の２周目の帯電直後の表面電位｜
【請求項２】
該電荷発生層用塗布液が更にテトラヒドロフラン及びシクロヘキサノンを含有している請求項１に記載の電子写真感光体の製造方法。
【発明の詳細な説明】
【０００１】
【発明の属する技術分野】
本発明は、電子写真感光体の製造方法に関し、詳しくは、特定の画像形成手段及び特定の物性を有する電子写真感光体を具備する電子写真装置用の電子写真感光体の製造方法に関する。
【０００２】
【従来の技術】
複写機やレーザープリンター等に用いられる電子写真感光体としては、安全性が高い、量産に適している、コストが安い等の利点から、有機光導電体を利用した電子写真感光体が多い。中でも、電荷発生層と電荷輸送層を有する積層型の電子写真感光体は、感度の向上を図ることができるため、近年の有機電子写真感光体の主流となっている。
【０００３】
一方、より高画質な画像を得るため、また、入力画像を記憶したり自由に編集したりするために、画像形成のデジタル化が急速に進行している。デジタル的に画像形成を行う際には、デジタル電気信号は光信号に変換され、電子写真感光体に入力されるが、この光源としては主としてレーザー光やＬＥＤ光が用いられている。現在、最も良く使用される光源の発信波長は７９０±２０ｎｍで、この波長域に十分な感度を有する電子写真感光体の開発が行われている。
【０００４】
その中でも、フタロシアニン化合物は、合成が比較的簡単であり、長波長域に感度を示すものが多いことから、幅広く検討され、電荷発生材料として実用化されている。特に高感度を示すものとしては、オキシチタニウムフタロシアニンが挙げられ、例えば、特開昭６１−２３９２４８号公報、特開昭６２−６７０９４号公報、特開平１−１７０６６号公報、特開平３−５４２６４号公報及び特開平３−１２８９７３号公報等に示されるように、多くの結晶形を示すものが研究されている。
【０００５】
【発明が解決しようとする課題】
しかしながら、フタロシアニン化合物を電荷発生材料として含有する電荷発生層及び電荷輸送層を有する電子写真感光体を用いて画像を形成すると、フタロシアニン化合物が高感度であるがゆえに、露光により電荷発生層中に発生したキャリアが残存し易く、残存したキャリアが電子写真感光体の次回転での画像形成の際に電位変動の原因になり易いという欠点があった。特に、電子写真感光体に対して、帯電、露光、現像及び転写という一連の画像形成を行った後、次の画像形成のための帯電までに前露光等の初期化（除電）手段を持たない電子写真装置（以下、イレーズレス電子写真装置ともいう）においては、ハーフトーン画像を出力する際、電子写真感光体の１周前に形成した像が画像に現れてしまう、所謂ゴースト現象が発生し易かった。
【０００６】
本発明の目的は、高感度で、初期及び繰り返し使用時でもゴーストが発生しない、画像安定性に優れたイレーズレス電子写真装置用の電子写真感光体の製造方法を提供することにある。
【０００７】
【課題を解決するための手段】
即ち、本発明は、電子写真感光体の周囲に帯電手段、露光手段、現像手段及び転写手段を有し、該電子写真装置は該転写手段と該帯電手段の間に除電手段を有さない電子写真装置に用いられる、支持体上にフタロシアニン化合物を含有する電荷発生層及び電荷輸送層を有し、明部暗減衰率Ａと暗部暗減衰率Ｂが下記式（１）を満足する電子写真感光体の製造方法であって、
該電荷発生層を、水を含有する電荷発生層用塗布液を塗布することによって形成する工程を有し、
該電荷発生層用塗布液が、該電荷発生層用塗布液全質量に対して該水を１質量％以上３質量％未満含有している
ことを特徴とする電子写真感光体の製造方法である。
１．０≦明部暗減衰率Ａ／暗部暗減衰率Ｂ≦１．７      （１）
Ａ＝（｜１周目の表面電位を明部電位とした電子写真感光体の２周目の帯電直後の表面電位｜−｜１周目の表面電位を明部電位とした電子写真感光体の２周目の帯電直後から１秒間暗所に放置した後の表面電位｜）／｜１周目の表面電位を明部電位とした電子写真感光体の２周目の帯電直後の表面電位｜
Ｂ＝（｜１周目の表面電位を暗部電位とした電子写真感光体の２周目の帯電直後の表面電位｜−｜１周目の表面電位を暗部電位とした電子写真感光体の２周目の帯電直後から１秒間暗所に放置した後の表面電位｜）／｜１周目の表面電位を暗部電位とした電子写真感光体の２周目の帯電直後の表面電位｜
【０００８】
【発明の実施の形態】
本発明において、明部暗減衰率Ａ／暗部暗減衰率Ｂが１．０に満たない、あるいは、１．７を超えると、ハーフトーン画像を出力した際、その前に形成した画像の履歴がゴースト現象として画面上に発生する。本発明においては、明部暗減衰率Ａ／暗部暗減衰率Ｂが１．０以上、１．４以下であることが好ましい。
【０００９】
本発明における、明部暗減衰率Ａは、反転現像方式を採用した電子写真装置を用いた場合、電子写真感光体の１周目に、ベタ黒（全面露光、明部電位Ｖｌ）部が、２周目にベタ白（未露光、暗部電位Ｖｄ）部がある画像を出力し、電子写真感光体の２周目に帯電した直後に画像形成プロセスをＯＦＦし、ＯＦＦした直後の電子写真感光体の表面電位とＯＦＦして１秒間暗所に保持した後の電子写真感光体の表面電位を測定することにより求めることができる。また、暗部暗減衰率Ｂは、ベタ白画像（未露光、暗部電位Ｖｄ）を出力し、電子写真感光体の２周目に帯電した直後に画像形成プロセスをＯＦＦし、ＯＦＦした直後の電子写真感光体の表面電位とＯＦＦして１秒間暗所に保持した後の電子写真感光体の表面電位を測定することにより求めることができる。なお、表面電位を測定する際のプロセス条件は、評価される電子写真感光体が実際に搭載される電子写真装置と同様のものとする。また、ここでいう、「電子写真感光体の１周目」とは、所謂、前回転のような画像を形成する前段階のプロセスを除いた実質的な画像形成プロセスが開始されてからの１周目のことである。
【００１０】
明部暗減衰率Ａと暗部暗減衰率Ｂの関係を本発明の範囲にする手段としては、電荷輸送材料の種類の選択、電荷輸送層の厚さの調整及び各材料の配合比の調整など様々な手段が挙げられるが、他の電子写真特性に与える影響をできるだけ少なくするという観点から、本発明においては、電荷発生層の塗布質量を３００ｍｇ／ｍ２以下とすることが好ましい。より好ましくは、１００〜３００ｍｇ／ｍ２であり、更に好ましくは、１３０〜２２０ｍｇ／ｍ２である。塗布質量が３００ｍｇ／ｍ２を超えると、明部暗減衰率Ａ／暗部暗減衰率Ｂが１．７より大きくなり易い。また、塗布質量が少な過ぎると、特に低温低湿環境下においてゴーストが生じ易くなったり、感度の低下や塗布ムラが生じ易くなる。
【００１１】
本発明に用いられる電子写真感光体は、支持体上に感光層を有し、かかる感光層は電荷発生層及び電荷輸送層を好ましくはこの順に有している。また、必要に応じて、電子写真感光体の表面を保護するため、感光層上に保護層を設けてもよい。
【００１２】
本発明で用いる支持体は、導電性を有するものであれば、いずれのものでもよく、例えば、アルミニウム、銅、クロム、ニッケル、亜鉛及びステンレス等の金属あるいは合金をドラムまたはシート状に成型したもの、アルミニウムや銅等の金属（合金）箔をプラスチックフィルムにラミネートしたもの、アルミニウム、酸化インジウムまたは酸化スズ等をプラスチックフィルムに蒸着したもの、導電性物質を単独またはバインダー樹脂と共に塗布して導電層を設けた金属、プラスチックフィルム及び紙等が挙げられる。
【００１３】
また、支持体上に、レーザービームプリンター等の露光光がレーザー光の場合は、散乱による干渉縞防止または支持体の傷を被覆することを目的とした導電層を設けてもよい。これは、カーボンブラックや金属粒子等の導電性粉体をバインダー樹脂に分散した溶液を用いて形成することができる。導電層の膜厚は５〜４０μｍであることが好ましく、特には１０〜３０μｍであることが好ましい。
【００１４】
本発明の電子写真感光体が有する電荷発生層は、電荷発生材料としてフタロシアニン化合物を含有するが、用いられるフタロシアニン化合物としては無金属フタロシアニンや、チタニウム、ガリウム、亜鉛、銅及びバナジウム等の金属またはその酸化物、塩化物が配位したフタロシアニン類が挙げられる。これらの中でも、より高い感度を有するという点から、オキシチタニウムフタロシアニンが特に好ましい。
【００１５】
かかるオキシチタニウムフタロシアニンは、下記構造式で示される。
【００１６】
【外１】
0003848195.tif 000002
【００１７】
式中、Ｘ１、Ｘ２、Ｘ３及びＸ４はＣｌまたはＢｒを表し、ｈ、ｉ、ｊ及びｋは０〜４の整数である。
【００１８】
更に、本発明においては、オキシチタニウムフタロシアニンが、ＣｕＫα特性Ｘ線回折におけるブラッグ角（２θ±０．２°）の９．０°、１４．２°、２３．９°及び２７．１°、あるいは９．６°及び２７．３°に強いピークを有するものであることが好ましい。
【００１９】
なお、電荷発生層中には、本発明の顕著な効果が得られる範囲で、フタロシアニン以外の電荷発生材料を併用したり、添加剤を加えてもよい。
【００２０】
電荷発生層は、フタロシアニン化合物をバインダー樹脂と分散溶媒と共に分散処理した分散液を塗布し、乾燥することにより形成される。使用されるバインダー樹脂としては、例えば、ポリビニルブチラール樹脂、ポリエステル樹脂、アクリル樹脂、フェノキシ樹脂、ポリカーボネート樹脂、ポリビニルアセタール樹脂、ポリスチレン樹脂及びポリアリレート樹脂等が挙げられるが、ポリビニルブチラール樹脂が分散液の安定性という点から好ましい。電荷発生層中のフタロシアニンとバインダー樹脂の割合は、質量比で１０：１〜１：５、好ましくは５：１〜１：１の範囲である。
【００２１】
また、分散溶媒は、テトラヒドロフラン、ｎ−プロピルエーテル、ｎ−ブチルエーテル及び１，４−ジオキサン等のエーテル系溶剤、メタノール、エタノール及びプロパノール等のアルコール系溶剤、アセトン、メチルエチルケトン及びシクロヘキサノン等のケトン系溶剤等の有機溶媒が分散性やフタロシアニン化合物の結晶形の安定性から好ましい。
【００２２】
上述のように、本発明においては、明部暗減衰率Ａと暗部暗減衰率Ｂの関係を本発明の範囲にする手段として、電荷発生層の塗布質量（電荷発生層の質量＝電荷発生層用塗布液の固形分質量）を３００ｍｇ／ｍ２以下、特には１００〜３００ｍｇ／ｍ２、更には１３０〜２２０ｍｇ／ｍ２とすることが好ましい。塗布質量が３００ｍｇ／ｍ２を超えると、好ましい暗減衰率が得られにくくなる。逆に、塗布質量が１００ｍｇ／ｍ２未満であると、好ましい暗減衰率が得られにくくなるばかりでなく、均一な塗工がしにくくなる。
【００２３】
更に、本発明においては、上記の有機溶媒に水を混合することがより好ましい。水分量は、電荷発生層用塗布液全質量に対して、１質量％以上３質量％未満であることが好ましい。水分量が１質量％未満であると、好ましい暗減衰率が得られにくくなるばかりでなく、感度特性に対する効果が十分得られにくくなる。逆に、水分量が３質量％以上であると、好ましい暗減衰率が得られにくくなるばかりでなく、製造時において白化やムラなどの塗工欠陥が発生し易く、更には塗布液中で電荷発生材料の凝集が起こり易くなり、それを起因としたポチ状の欠陥も発生し易くなる。
【００２４】
加えて、塗布液の安定性を考慮すると、水分量がフタロシアニン化合物に対して１質量％以上１３０質量％未満であることが好ましく、特には１質量％以上１００質量％未満であることが好ましい。
【００２５】
水と混合するという観点からは、有機溶剤は、テトラヒドロフラン及びシクロヘキサノンであることが好ましい。
【００２６】
電荷発生材料、バインダー樹脂及び溶媒を分散する方法としては、ペイントシェーカー、サンドミル、ボールミル、ホモジナイザー、超音波分散及び液衝突型高速分散機等が挙げられる。
【００２７】
また、電荷発生層の厚さは、５μｍ以下であることが好ましいが、塗布質量に依存する。
【００２８】
電荷輸送層は、主鎖または側鎖にビフェニレン、アントラセン、ピレン及びフェナントレン等の構造を有する多環芳香族化合物、インドール、カルバゾール、オキサジアゾール及びピラゾリン等の含窒素環化合物、ヒドラゾン化合物、スチリル化合物及びトリアリールアミン化合物等の電荷輸送材料をバインダー樹脂に溶解した塗布液を塗布し、乾燥することにより形成される。
【００２９】
かかるバインダー樹脂としては、ポリエステル、ポリカーボネート、ポリアリレート、ポリスチレン及びポリメタクリル酸エステル等が挙げられる。
【００３０】
電荷輸送層の厚さは、５〜４０μｍであることが好ましく、特には１０〜３０μｍであることが好ましい。
【００３１】
また、本発明においては、支持体と感光層の間にバリアー機能と接着機能を備える下引層を設けることもできる。下引層は、カゼイン、ポリビニルアルコール、ニトロセルロース、エチレン−アクリル酸コポリマー、アルコール可溶アミド、ポリウレタンまたはゼラチン等を塗布し、乾燥することにより形成される。
【００３２】
下引層の厚さは、０．１μｍ〜３μｍであることが好ましい。
【００３３】
上述した各層用の溶液を塗布する方法としては、浸漬コーティング法、スプレーコーティング法、スピナーコーティング法、ローラーコーティング法、ワイヤーバーコーティング法及びブレードコーティング法等が挙げられるが、これらに限られるものではない。
【００３４】
本発明の電子写真感光体は、電子写真複写機に利用するのみならず、レーザービームプリンター、ＣＲＴプリンター、ＬＥＤプリンター、ＦＡＸ、液晶プリンター及びレーザー製版等の電子写真応用分野にも幅広く適用し得るものである。
【００３５】
上述のように、支持体の形状としてはドラム状、シート状及びベルト状等が挙げられるが、適用される電子写真装置に最も適した形状にすることが好ましい。
【００３６】
図１に本発明の電子写真感光体を有するプロセスカートリッジを備えた電子写真装置の概略構成を示す。
【００３７】
図１において、１はドラム状の本発明の電子写真感光体であり、軸を中心に矢印方向に所定の周速度で回転駆動される。電子写真感光体１は、回転過程において、一次帯電手段２によりその周面に正または負の所定電位の均一帯電を受け、次いで、スリット露光やレーザービーム走査露光等の露光手段（不図示）から出力される目的の画像情報の時系列電気デジタル画像信号に対応して強度変調された露光光３を受ける。こうして電子写真感光体１の周面に対し、目的の画像情報に対応した静電潜像が順次形成されていく。
【００３８】
形成された静電潜像は、現像手段４によりトナー現像され、電子写真感光体１の表面に形成されたトナー画像は、不図示の給紙部から電子写真感光体１と転写手段５との間に電子写真感光体１の回転と同期して取り出されて給送された転写材６に転写手段５により順次転写されていく。
【００３９】
トナー画像の転写を受けた転写材６は、電子写真感光体面から分離されて像定着手段７へ導入されて像定着を受けることにより画像形成物（プリント、コピー）として装置外へプリントアウトされる。
【００４０】
像転写後の電子写真感光体１の表面は、クリーニング手段８によって転写残りトナーの除去を受けて清浄面化され、繰り返し画像形成に使用される。クリーニング手段８は、独立して設けずに、次回転時の現像手段５が兼ねることもできる。
【００４１】
本発明においては、上述の電子写真感光体１、一次帯電手段２、現像手段４及びクリーニング手段８等の構成要素のうち、複数のものを容器に納めてプロセスカートリッジとして一体に結合して構成し、このプロセスカートリッジを複写機やレーザービームプリンター等の電子写真装置本体に対して着脱自在に構成してもよい。例えば、一次帯電手段２、現像手段４及びクリーニング手段８の少なくとも一つを電子写真感光体１と共に一体に支持してカートリッジ化し、装置本体のレール等の案内手段１０を用いて装置本体に着脱自在なプロセスカートリッジ９とすることができる。
【００４２】
また、露光光３は、電子写真装置が複写機やプリンターである場合には、原稿からの反射光や透過光、あるいは、センサーで原稿を読取り、信号化し、この信号に従って行われるレーザービームの走査、ＬＥＤアレイの駆動または液晶シャッターアレイの駆動等により照射される光である。
【００４３】
以下、実施例により本発明を更に詳細に説明する。なお、実施例中の「部」は質量部を示す。
【００４４】
【実施例】
（実施例１）
１０％酸化アンチモンを含有する酸化スズで被覆した酸化チタン粉体５０部、レゾール型フェノール樹脂２５部、メトキシプロパノール３０部、メタノール３０部及びシリコーンオイル（ポリジメチルシロキサンポリオキシアルキレン共重合体、重量平均分子量３０００）０．００２部を、１ｍｍφガラスビーズを用いてサンドミル装置で２時間分散して導電層用の塗布液を調製し、この塗布液をφ２４ｍｍ×長さ２４６ｍｍのアルミニウムシリンダー上に浸漬コーティング法で塗布し、１４０℃で３０分間加熱することによって、厚さが２０μｍの導電層を形成した。
【００４５】
次に、ポリアミド樹脂（商品名：アミランＣＭ−８０００、東レ（株）社製）１０部をメタノール２００部に溶解した液を浸漬コーティング法で塗布し、９０℃で１０分間乾燥することによって、厚さが０．７μｍの下引層を形成した。
【００４６】
次に、電荷発生材料として、下記構造式で示され、
【００４７】
【外２】
0003848195.tif 000003
【００４８】
図２に示されるＣｕＫαの特性Ｘ線回折におけるブラッグ角（２θ±０．２°）の９．０°、１４．２°、２３．９°及び２７．１°に強いピークを有するオキシチタニウムフタロシアニン１０部、ポリビニルブチラール（商品名：ＢＸ−１、積水化学（株）製）６．７部、テトラヒドロフラン２８５部、蒸留水を８．５部、それぞれ共に１ｍｍφガラスビーズ４００部を用いたサンドミル装置で、４時間分散した後、シクロヘキサノン４００部を加えて塗布液を調製した。この塗布液を上記下引き層上に浸漬コーティング法で塗布し、９０℃で１０分間乾燥し、乾燥後の塗布質量が１５０ｍｇ／ｍ２の電荷発生層を形成した。
【００４９】
次いで、下記構造式で示されるアミン化合物を９部、
【００５０】
【外３】
0003848195.tif 000004
【００５１】
下記構造式で示されるアミン化合物を１部
【００５２】
【外４】
0003848195.tif 000005
及びビスフェノールＺ型ポリカーボネート（商品名：Ｚ−２００、三菱ガス化学製）１０部をジクロロメタン４０部／モノクロロベンゼン６０部の混合溶液に溶解した。この溶液を前記電荷発生層上に浸漬コーティング法で塗布し、１０５℃で１時間熱風乾燥することによって、厚さが２５μｍの電荷輸送層を形成した。
【００５３】
このようにして作製した電子写真感光体の暗減衰特性の評価をイレーズレス電子写真装置である、反転現像方式のレーザービームプリンター（商品名：レーザージェット１１００、ヒューレットパッカード社製）を用い、暗部電位（Ｖｄ）を−５８０Ｖに、明部電位（Ｖｌ）が−１５０Ｖになるように設定し、上述のようにして行った。露光光は、波長７８０ｎｍのレーザー光を用いた。
【００５４】
また、電子写真感光体の表面電位を暗部電位から明部電位にするのに必要な光量を感度とした。
【００５５】
ゴーストの評価は、次のように行った。上記のレーザービームプリンターを用いて、電子写真感光体の１周目に相当する部分（約７５ｍｍ長）に、ベタ黒部（全面露光、Ｖｌ）とベタ白部（未露光、Ｖｄ）が、２周目以降にハーフトーン部があるＡ４画像を出力するように設定し、２周目のハーフトーン画像部の電子写真感光体の表面電位を初期及び１０００枚連続画像出力後に測定し、２周目のハーフトーン画像部における、１周目のベタ黒部に相当する箇所と１周目のベタ白部に相当する箇所の電位差を求めた。電位差が大きければ大きいほど、ゴースト現象が著しく生じていることになる。
【００５６】
これらの結果を表１に示す。
【００５７】
（実施例２）
電荷発生層の塗布質量を２２０ｍｇ／ｍ２に代えた以外は、実施例１と同様にして電子写真感光体を作製し、評価を行った。結果を表１に示す。
【００５８】
（実施例３）
電荷発生層の塗布質量を３００ｍｇ／ｍ２に代えた以外は、実施例１と同様にして電子写真感光体を作製し、評価を行った。結果を表１に示す。
【００５９】
（実施例４）
電荷発生層のバインダー樹脂を５部とし、電荷発生層の塗布質量を１１０ｍｇ／ｍ２に代えた以外は、実施例１と同様にして電子写真感光体を作製し、評価を行った。結果を表１に示す。
【００６０】
（比較例１）
電荷発生層の塗布質量を４００ｍｇ／ｍ２に代えた以外は、実施例１と同様にして電子写真感光体を作製し、評価を行った。結果を表１に示す。
【００６１】
（比較例２）
電荷発生材料として、ＣｕＫαの特性Ｘ線回折におけるブラッグ角（２θ±０．２°）の９．０°、１４．２°、２３．９°及び２７．１°に強いピークを有するオキシチタニウムフタロシアニン顔料１０部（上記化合物）、ポリビニルブチラール（商品名：ＢＸ−１、積水化学（株）製）６．７部及びシクロヘキサノン３００部を１ｍｍφガラスビーズ４００部を用いたサンドミル装置で４時間分散した後、酢酸エチル５００部を加えて塗布液を調製し、塗布質量を３１０ｍｇ／ｍ２に代えた以外は、実施例１と同様にして電子写真感光体を作製し、評価を行った。結果を表１に示す。
【００６２】
（比較例３）
電荷発生材料を下記構造式で示されるフタロシアニン化合物に代え、電荷発生層の塗布質量を４００ｍｇ／ｍ２に代えた以外は、実施例１と同様にして電子写真感光体を作製し、評価を行った。結果を表１に示す。
【００６３】
【外５】
0003848195.tif 000006
【００６４】
（比較例４）
オキシチタニウムフタロシアニンを図３に示す特性Ｘ線回折の結晶型を有するものに代え、電荷発生層の塗布質量を４００ｍｇ／ｍ２に代えた以外は、実施例１と同様にして電子写真感光体を作製し、評価を行った。結果を表１に示す。
【００６５】
（比較例５）
電荷発生層の塗布質量を３００ｍｇ／ｍ２に代えた以外は比較例２と同様にして電子写真感光体を作製し、評価を行った。結果を表１に示す。
【００６６】
【表１】
0003848195.tif 000007
【００６７】
（実施例５）
φ２４ｍｍ×長さ２４６ｍｍのアルミニウムシリンダーを支持体として、それに以下の材料より構成される塗料を支持体上に浸漬コーティング法で塗布し、１４０℃で３０分間熱硬化することによって、厚さが１５μｍの導電層を形成した。
導電性顔料：ＳｎＯ２  コート処理硫酸バリウム    １０部
抵抗調節用顔料：酸化チタン                      ２部
バインダー樹脂：フェノール樹脂                  ６部
レベリング材：シリコーンオイル                  ０．００１部
溶剤：メタノール／メトキシプロパノール（０．２／０．８）  ２０部
【００６８】
次に、この上にＮ−メトキシメチル化ナイロン３部及び共重合ナイロン３部をメタノール６５部及びｎ−ブタノール３０部の混合溶媒に溶解した溶液を浸積コーティング法で塗布し、１００℃で１５分間乾燥することによって、厚さが０．５μｍの下引層を形成した。
【００６９】
次に、ＣｕＫαのＸ線回折におけるブラッグ角２θ±０．２°の９．０°、１４．２°、２３．９°及び２７．１°に強いピークを有するオキシチタニウムフタロシアニン（Ｘ線回折図：図２）１０部、ポリビニルブチラール（商品名：エスレックＢＭ２、積水化学工業社製）８部及びテトラヒドロフラン：水＝９７：３の混合溶媒３００部をψ１ｍｍガラスビーズ４００部を用いたサンドミル装置で４時間分散した後、シクロヘキサノン４００部及びテトラヒドロフラン：水＝９７：３の混合溶媒１５０部を加えて電荷発生層用塗布液を調製した。この塗布液の水分量を測定したところ、１．６質量％であった。なお、水分量の測定はカールフィッシャ水分計（ＡＱＶ−２００、平沼産業社製）を用いて行った。この塗布液を浸漬コーティング法で塗布し、９０℃で１０分間乾燥することによって、塗布質量が３００ｍｇ／ｍ２の電荷発生層を形成した。形成された塗膜を目視にて観察したが、塗工欠陥は観察されなかった。
【００７０】
次に、下記構造式で示されるアミン化合物８部、
【００７１】
【外６】
0003848195.tif 000008
【００７２】
下記構造式で示されるアミン化合物１部
【００７３】
【外７】
0003848195.tif 000009
及びビスフェノールＺ型ポリカーボネート（商品名：Ｚ−２００、三菱ガス化学製）１０部をモノクロロベンゼン７０部及びジクロロメタン３０部の混合溶媒に溶解した。この塗料を浸漬コーティング法で塗布し、１１０℃で１時間乾燥することによって、厚さが２４μｍの電荷輸送層を形成した。
【００７４】
このようにして作製した電子写真感光体の暗減衰特性、感度及びゴーストの評価を実施例１と同様にして行った。これらの結果を表２に示す。
【００７５】
（実施例６）
電荷発生材料としてＣｕＫαのＸ線回折におけるブラック角（２θ±０．２°）の９．６°及び２７．３°に強いピークを有するオキシチタニウムフタロシアニン（Ｘ線回折図：図４）を用いた以外は実施例５と同様にして電子写真感光体を作製し、評価した。結果を表２に示す。
【００７６】
（実施例７）
電荷発生層用塗布液中に水を更に１２部添加した以外は実施例５と同様にして電子写真感光体を作製し、評価した。このときの塗布液中の水分量は、２．９質量％であった。結果を表２に示す。
【００７７】
（実施例８）
テトラヒドロフラン：水＝９７：３の混合溶媒の代わりにテトラヒドロフラン：水＝９８：２のものを用いて電荷発生層用塗布液を調製した以外は実施例５と同様にして電子写真感光体を作製し、評価した。このときの塗布液中の水分量は、１．０質量％であった。結果を表２に示す。
【００７８】
（実施例９）
分散溶媒としてシクロヘキサノン３００部のみを用い、分散後にテトラヒドロフラン：水＝９６：４の溶媒５５０部のみを加えて電荷発生層用塗布液を調製した以外は実施例５と同様にして電子写真感光体を作製し、評価した。このときの塗布液中の水分量は、２．５質量％であった。結果を表２に示す。
【００７９】
（比較例６）
分散後に加える溶媒を酢酸エチル５５０部のみとした以外は実施例９と同様にして電子写真感光体を作製し、評価した。結果を表２に示す。
【００８０】
（比較例７）
電荷発生材料として実施例６で用いたオキシチタニウムフタロシアニンを用いた以外は比較例６と同様にして電子写真感光体を作製し、評価した。結果を表２に示す。
【００８１】
（比較例８）
テトラヒドロフラン：水＝９６：４の混合溶媒の代わりにテトラヒドロフラン：水＝９９：１のものを用いて電荷発生層用塗布液を調製した以外は実施例９と同様にして電子写真感光体を作製し、評価した。このときの塗布液中の水分量は、０．６質量％であった。結果を表２に示す。
【００８２】
（実施例１０）
電荷発生層の塗布質量を１１０ｍｇ／ｍ２に代えた以外は実施例７と同様にして電子写真感光体を作製し、評価した。このときの塗布液中の水分量は、２．９質量％であった。結果を表２に示す。
【００８３】
【表２】
0003848195.tif 000010
【００８４】
【発明の効果】
以上のように、本発明によれば、高感度で、初期及び繰り返し使用時でもゴーストが発生しない、画像安定性に優れたイレーズレス電子写真装置用の電子写真感光体の製造方法を提供することができた。
【図面の簡単な説明】
【図１】  本発明の電子写真感光体を有するプロセスカートリッジを備えた電子写真装置の概略構成の例を示す図である。
【図２】  実施例１で用いたオキシチタニウムフタロシアニンのＣｕＫα特性Ｘ線回折図である。
【図３】  比較例４で用いたオキシチタニウムフタロシアニンのＣｕＫα特性Ｘ線回折図である。
【図４】  実施例６で用いたオキシチタニウムフタロシアニンのＣｕＫα特性Ｘ線回折図である。
【図１】
0003848195.tif 000011
【図２】
0003848195.tif 000012
【図３】
0003848195.tif 000013
【図４】
0003848195.tif 000014